(57)【要約】【課題】太陽光からのまぶしさを低減しつつ、森林や草花の緑色を鮮やかに見ることができる光学要素を提供すること。【解決手段】光学要素は、分光光度計にて測定される吸収率曲線に、４１０〜４５０ｎｍの第１波長帯１１に１つ以上の吸収ピーク１５を有する第１吸収ピーク群１６と、５３０〜６１０ｎｍの第２波長帯２１に１つ以上の吸収ピーク２５を有する第２吸収ピーク群２６と、を有している。光学要素は、第１波長帯１１に第１吸収ピーク群１６を有しているため、ブルー光を好適に吸収することができる。また、５３０〜６１０ｎｍの第２波長帯２１に第２吸収ピーク群２６を有しているため、太陽光からまぶしさを低減させることができる。さらに、第１波長帯１１と第２波長帯２１との間の波長（４５０〜５３０ｎｍ）の平均吸収率が５０％以下であるため、森林や草花の緑色を鮮やかに見ることができる。【選択図】図２１
2019086550.tif 000002
【特許請求の範囲】
【請求項１】
分光光度計にて測定される吸収率曲線に、４１０〜４５０ｎｍの第１波長帯に１つ以上の吸収ピークを有する第１吸収ピーク群と、５３０〜６１０ｎｍの第２波長帯に１つ以上の吸収ピークを有する第２吸収ピーク群と、を有していることを特徴とする光学要素。
【請求項２】
前記第１吸収ピーク群の最大の吸収ピークの吸収率の０．８倍の吸収率となるバンド幅（以下、第１波長帯バンド幅とする。）の中心波長が、４２０〜４４０ｎｍの間にあることを特徴とする請求項１に記載の光学要素。
【請求項３】
前記第２吸収ピーク群の最大の吸収ピークの吸収率の０．６倍の吸収率となるバンド幅（以下、第２波長帯バンド幅とする。）の中心波長が、５４０〜６００ｎｍの間にあることを特徴とする請求項１に記載の光学要素。
【請求項４】
前記第１波長帯バンド幅の平均吸収率が、８０％以上であることを特徴とする請求項２に記載の光学要素。
【請求項５】
前記第２波長帯バンド幅の平均吸収率が、５０〜９０％であることを特徴とする請求項３に記載の光学要素。
【請求項６】
請求項１に記載の光学要素において、下記の式、
Ｖ＝１００×（μＣ*SC−μＣ*SW）／（μＣ*RC−μＣ*RW）
（μＣ*SCは該光学要素を透過させて測色した複数の有彩色の彩度の平均値であり、μＣ*SWは該光学要素を透過させて測色した複数の無彩色の彩度の平均値であり、μＣ*RCは該光学要素と同じ視感透過率を有するＮＤ（Ｎｅｕｔｒａｌ  Ｄｅｎｓｉｔｙ）フィルターを透過させて測色した該複数の有彩色の彩度の平均値であり、μＣ*RWは該ＮＤフィルターを透過させて測色した該複数の無彩色の彩度の平均値である。彩度はＬ*ａ*ｂ*（ＣＩＥ  １９７６）を用いて求めた彩度（Ｃ*＝（ａ*2＋ｂ*2）1/2）である。）
を用いて求められる色調指標Ｖが、８０以上であることを特徴とする光学要素。
【請求項７】
前記複数の有彩色が、カラーチェッカークラシック（Ｘ−Ｒｉｔｅ社製）の１８色（１（濃い肌色），２（薄い肌色），３（青空），４（木の葉），５（青い花），６（青緑），７（オレンジ），８（青紫），９（穏やかな赤），１０（紫），１１（黄緑），１２（黄橙），１３（青），１４（緑），１５（赤），１６（黄），１７（マゼンタ），１８（シアン））であり、前記複数の無彩色が、カラーチェッカークラシックの６色（１９（白），２０（ｎ８），２１（ｎ６．５），２２（ｎ５），２３（ｎ３．５），２４（ｎ２））であることを特徴とする請求項６に記載の光学要素。
【請求項８】
前記複数の有彩色が、カラーチェッカークラシックの３（青空），６（青緑），９（穏やかな赤），１５（赤），１８（シアン）の５色の選定色であり、前記複数の無彩色が、カラーチェッカークラシックの１９（白），２０（ｎ８），２１（ｎ６．５），２２（ｎ５），２３（ｎ３．５），２４（ｎ２）の６色の選定色であることを特徴とする請求項６に記載の光学要素。
【発明の詳細な説明】
【技術分野】
【０００１】
本発明は、太陽光からのまぶしさを低減しつつ、森林や草花の緑色を鮮やかに見ることができる光学要素に係る発明である。
【背景技術】
【０００２】
太陽光からのまぶしさを低減する光学要素として、特許文献１には、防眩光学要素が記載されている。この防眩光学要素は、透明基材からなり、透明基材に紫外線吸収剤と特定波長吸収色素を含有させて、分光光度計にて測定された透過率曲線において、４５０〜５００ｎｍおよび５５０〜６３０ｎｍの各波長域に第一バレー極小および第二バレー極小をそれぞれ備えるものである。これにより、この防眩光学要素は、身体に悪影響を及ぼす波長域（４００〜５００ｎｍ）と人間の眼にまぶしく感じる波長域（５７０〜６００ｎｍ）を選択的に吸収し、太陽光からのまぶしさを低減している。
【先行技術文献】
【特許文献】
【０００３】
【特許文献１】特開２０１３−１１８４０号公報
【発明の概要】
【発明が解決しようとする課題】
【０００４】
従来から、人々の健康志向の高まりや自然環境への関心の高まりから、ハイキングや森林浴が身近なレジャーとして人々に楽しまれている。ハイキングや森林浴を行う際には、太陽光からのまぶしさを低減させるため、光学要素としてのサングラスが使用される。サングラスを使用したとき、使用者はサングラス越しに景色や森林や草花を鑑賞することになる。しかしながら、従来の防眩光学要素は、４５０〜５００ｎｍの波長域に第一バレー極小を備えているため、森林や草花の緑色を含む波長域（４５０〜５００ｎｍ）にくすみ（黒っぽく見えること。）が生じてしまうことがあるものであった。森林や草花の緑色がくすんでしまうと、サングラスの使用者には、森林や草花やこれを含む景色までもがくすんで見えてしまい、ハイキングや森林浴の楽しみが半減してしまうという問題点があった。
【０００５】
本発明は、上記の点に鑑みてなされたもので、太陽光からのまぶしさを低減しつつ、森林や草花の緑色を鮮やかに見ることができる光学要素を提供することを目的とする。
【課題を解決するための手段】
【０００６】
本発明の光学要素は、分光光度計にて測定される吸収率曲線に、４１０〜４５０ｎｍの第１波長帯に１つ以上の吸収ピークを有する第１吸収ピーク群と、５３０〜６１０ｎｍの第２波長帯に１つ以上の吸収ピークを有する第２吸収ピーク群と、を有していることを特徴とするものである。
【０００７】
本発明の光学要素によれば、４１０〜４５０ｎｍの第１波長帯に第１吸収ピーク群を有しているため、眼への刺激が強いブルー光（４００〜４５０ｎｍ）を好適に吸収することができる。また、人の眼は、明順応状態の視覚では、５５５ｎｍ付近の光を最も強く感じ、５３０〜６１０ｎｍの第２波長帯に第２吸収ピーク群を有しているため、太陽光からまぶしさを低減させることができる。さらに、第１波長帯と第２波長帯との間の波長（４５０〜５３０ｎｍ）の平均吸収率が５０％以下であるため、森林や草花の緑色を鮮やかに見ることができる。
【０００８】
ここで、上記光学要素において、前記第１吸収ピーク群の最大の吸収ピークの吸収率の０．８倍の吸収率となるバンド幅（以下、第１波長帯バンド幅とする。）の中心波長が、４２０〜４４０ｎｍの間にあるものとすることができる。これによれば、ブルー光をより好適に吸収することができる。
【０００９】
また、上記光学要素において、前記第２吸収ピーク群の最大の吸収ピークの吸収率の０．６倍の吸収率となるバンド幅（以下、第２波長帯バンド幅とする。）の中心波長が、５４０〜６００ｎｍの間にあるものとすることができる。これによれば、太陽光からのまぶしさをより低減することができる。
【００１０】
また、上記光学要素において、前記第１波長帯バンド幅の平均吸収率が、８０％以上であるものとすることができる。これによれば、ブルー光をより好適に吸収することができる。
【００１１】
また、上記光学要素において、前記第２波長帯バンド幅の平均吸収率が、５０〜９０％であるものとすることができる。これによれば、視界を確保しつつ、太陽光からまぶしさをより低減することができる。
【００１２】
また、上記光学要素において、下記の式、
Ｖ＝１００×（μＣ*SC−μＣ*SW）／（μＣ*RC−μＣ*RW）
（μＣ*SCは該光学要素を透過させて測色した複数の有彩色の彩度の平均値であり、μＣ*SWは該光学要素を透過させて測色した複数の無彩色の彩度の平均値であり、μＣ*RCは該光学要素と同じ視感透過率を有するＮＤ（Ｎｅｕｔｒａｌ  Ｄｅｎｓｉｔｙ）フィルターを透過させて測色した該複数の有彩色の彩度の平均値であり、μＣ*RWは該ＮＤフィルターを透過させて測色した該複数の無彩色の彩度の平均値である。彩度はＬ*ａ*ｂ*（ＣＩＥ  １９７６）を用いて求めた彩度（Ｃ*＝（ａ*2＋ｂ*2）1/2）である。）
を用いて求められる色調指標Ｖが８０以上であるものとすることができる。これによれば、光学要素を使用したときのくすみを小さいものにすることができる。
【００１３】
また、上記光学要素において、前記複数の有彩色が、カラーチェッカークラシック（Ｘ−Ｒｉｔｅ社製）の１８色（１（濃い肌色），２（薄い肌色），３（青空），４（木の葉），５（青い花），６（青緑），７（オレンジ），８（青紫），９（穏やかな赤），１０（紫），１１（黄緑），１２（黄橙），１３（青），１４（緑），１５（赤），１６（黄），１７（マゼンタ），１８（シアン））であり、前記複数の無彩色が、カラーチェッカークラシックの６色（１９（白），２０（ｎ８），２１（ｎ６．５），２２（ｎ５），２３（ｎ３．５），２４（ｎ２））であるものとすることができる。これによれば、容易に色調指標Ｖの確認を行うことができる。
【００１４】
また、上記光学要素において、前記複数の有彩色が、カラーチェッカークラシックの３（青空），６（青緑），９（穏やかな赤），１５（赤），１８（シアン）の５色の選定色であり、前記複数の無彩色が、カラーチェッカークラシックの１９（白），２０（ｎ８），２１（ｎ６．５），２２（ｎ５），２３（ｎ３．５），２４（ｎ２）の６色の選定色であるものとすることができる。これによれば、より容易に色調指標Ｖの確認を行うことができる。
【発明の効果】
【００１５】
本発明の光学要素によれば、４１０〜４５０ｎｍの第１波長帯に第１吸収ピーク群を有しているため、ブルー光を好適に吸収することができる。また、５３０〜６１０ｎｍの第２波長帯に第２吸収ピーク群を有しているため、太陽光からまぶしさを低減させることができる。さらに、第１波長帯と第２波長帯との間の波長（４５０〜５３０ｎｍ）の平均吸収率が５０％以下であるため、森林や草花の緑色を鮮やかに見ることができる。
【図面の簡単な説明】
【００１６】
【図１】ＦＤ−０１の吸収特性を示す図である。
【図２】ＦＤ−０２の吸収特性を示す図である。
【図３】ＦＤ−０３の吸収特性を示す図である。
【図４】ＦＤ−０４の吸収特性を示す図である。
【図５】ＦＤ−０５の吸収特性を示す図である。
【図６】ＦＤ−０６の吸収特性を示す図である。
【図７】ＦＤ−０７の吸収特性を示す図である。
【図８】光学要素の吸収率曲線における第１波長帯と第２波長帯を示す図である。
【図９】第１波長帯における、吸収ピークと吸収ピーク群と、第１波長帯バンド幅とその中心波長との関係を示す図である。
【図１０】第２波長帯における、吸収ピークと吸収ピーク群と、第２波長帯バンド幅とその中心波長との関係を示す図である。
【図１１】実施例１の光学要素の吸収率曲線を示す図である。
【図１２】実施例２の光学要素の吸収率曲線を示す図である。
【図１３】実施例３の光学要素の吸収率曲線を示す図である。
【図１４】実施例４の光学要素の吸収率曲線を示す図である。
【図１５】比較例１の光学要素の吸収率曲線を示す図である。
【図１６】比較例２の光学要素の吸収率曲線を示す図である。
【図１７】比較例３の光学要素の吸収率曲線を示す図である。
【図１８】比較例４の光学要素の吸収率曲線を示す図である。
【図１９】比較例５の光学要素の吸収率曲線を示す図である。
【図２０】比較例６の光学要素の吸収率曲線を示す図である。
【図２１】（ａ）は実施例１の光学要素の色度変化を示すＬ*ａ*ｂ*表色系色度変化図、（ｂ）はその色のうち選定色のみを示す色度変化図である。
【図２２】（ａ）は実施例２の光学要素の色度変化を示すＬ*ａ*ｂ*表色系色度変化図、（ｂ）はその色のうち選定色のみを示す色度変化図である。
【図２３】（ａ）は実施例３の光学要素の色度変化を示すＬ*ａ*ｂ*表色系色度変化図、（ｂ）はその色のうち選定色のみを示す色度変化図である。
【図２４】（ａ）は実施例４の光学要素の色度変化を示すＬ*ａ*ｂ*表色系色度変化図、（ｂ）はその色のうち選定色のみを示す色度変化図である。
【図２５】（ａ）は比較例１の光学要素の色度変化を示すＬ*ａ*ｂ*表色系色度変化図、（ｂ）はその色のうち選定色のみを示す色度変化図である。
【図２６】（ａ）は比較例２の光学要素の色度変化を示すＬ*ａ*ｂ*表色系色度変化図、（ｂ）はその色のうち選定色のみを示す色度変化図である。
【図２７】（ａ）は比較例３の光学要素の色度変化を示すＬ*ａ*ｂ*表色系色度変化図、（ｂ）はその色のうち選定色のみを示す色度変化図である。
【図２８】（ａ）は比較例４の光学要素の色度変化を示すＬ*ａ*ｂ*表色系色度変化図、（ｂ）はその色のうち選定色のみを示す色度変化図である。
【図２９】（ａ）は比較例５の光学要素の色度変化を示すＬ*ａ*ｂ*表色系色度変化図、（ｂ）はその色のうち選定色のみを示す色度変化図である。
【図３０】（ａ）は比較例６の光学要素の色度変化を示すＬ*ａ*ｂ*表色系色度変化図、（ｂ）はその色のうち選定色のみを示す色度変化図である。
【図３１】色相環上（ａ*ｂ*座標）に、カラーチェッカークラシックの２４色を色番号と共にプロットした図である。
【図３２】実施例及び比較例の光学要素の色調指標Ｖを示す図である。
【発明を実施するための形態】
【００１７】
以下、本発明の一実施形態について説明する。実施形態の光学要素は、分光光度計にて測定される吸収率曲線に、４１０〜４５０ｎｍの第１波長帯に１つ以上の吸収ピークを有する第１吸収ピーク群と、５３０〜６１０ｎｍの第２波長帯に１つ以上の吸収ピークを有する第２吸収ピーク群と、を有している。光学要素が特定波長吸収色素を含有することによって、光学要素は、第１吸収ピーク群と第２吸収ピーク群とを有するものとなる。
【００１８】
実施形態の光学要素では、眼鏡レンズとしての有機ガラス基材から成型されたものを例に採り説明する。もちろん、本発明は、眼鏡レンズの用途に限定されるものではなく、サングラス、ゴーグル、コンタクトレンズ、眼内レンズ、双眼鏡レンズ、望遠鏡レンズ、カメラ（汎用カメラ、ビデオカメラ、車載カメラ又は携帯端末カメラなど）、窓ガラス（車両、航空機、船舶又は建築物用途など）、表示画面（テレビ、パソコン又は携帯端末など）、照明用フィルター（投光器、室内灯又は屋外灯用途など）などのあらゆる光学要素に対して適用することが可能なものである。なお、カメラは、光学レンズそのものに適用するだけでなく、受光素子の前面（表面）にフィルターとしても適用することができる。表示画面は、表示画面そのものに適用するだけでなく、光源にフィルターとして適用することができる。照明用フィルター用途を含めた光源は、ハロゲンランプ、蛍光灯、ＬＥＤ、標準光源などのあらゆる光源を使用することができるものである。また、光学要素を形成する基材は、有機ガラスに限定されるものではなく、無機ガラスに対しても適用することが可能なものである。
【００１９】
有機ガラス基材とは、レンズや窓ガラスなどの光学要素の基材として使用されるものであり、実施形態の光学要素では、無機ガラスより軽量であることから有機ガラス（プラスチック）製であるものが好ましい。有機ガラス基材としては、ポリカーボネート（ＰＣ）系、ポリウレタン系、脂肪族アリルカーボネート系、芳香族アリルカーボネート系、ポリチオウレタン系、エピスルフィド系、（メタ）アクリレート系、透明ポリアミド（透明ナイロン）系、ノルボルネン系、ポリイミド系、ポリオレフィン系などの合成樹脂を使用することができる。中でも、チオウレタン系、エピスルフィド系又は（メタ）アクリレート系の熱硬化性樹脂原料が、高屈折率であるため、より好んで使用することができる。なお、有機ガラス基材は、市販されているものを使用することができる。
【００２０】
チオウレタン系樹脂とは、ポリウレタン結合（-ＮＨＣＯＯ-）の酸素原子の少なくとも1個が硫黄原子に入れ替わった結合（-ＮＨＣＯＳ-、-ＮＨＣＳＯ-、-ＮＨＣＳＳ-）を有するポリマー（樹脂）を意味する。樹脂材料としては、ポリイソシアネート、ポリイソチオシアネート、ポリイソチオシアネートチオイソシアネートより選ばれる１種または２種以上のイソシアネート成分と、ポリチオールおよび適宜ポリオールより選ばれる１種または２種以上の公知の活性水素化合物成分とを組み合わせた重合性成分を好適に使用できる。ここでポリイソシアネートとしては、脂肪族系、脂環式系、芳香族系及びそれらの誘導体さらにはそれらの炭素鎖の一部に硫黄を導入したスルフィド・ポリスルフィド・チオカルボニル（チオケトン）誘導体を母体化合物とするものを挙げることができる。これらのうちで、耐黄変性の見地から、脂肪族系又は脂環式系のポリイソシアネートが望ましい。また、ポリチオールとしては、同様に脂肪族系、脂環式系、芳香族系及びそれらの誘導体さらにはそれらの炭素鎖の一部に硫黄を導入したスルフィド・ポリスルフィド・ポリチオエーテルを母体化合物とするものを挙げることができる。これらのうちで、耐黄変性の見地から、脂肪族系又は脂環式系のポリチオールが望ましい。
【００２１】
エピスルフィド系樹脂とは、ジチオエポキシ化合物と硬化剤と、さらには、その他の重合性化合物とを反応させて得られるポリマー（樹脂）を意味し、直鎖アルキルスルフィド型ジチオエポキシ化合物を硬化させて得られる公知のものを使用できる。硬化剤としては、通常のエポキシ樹脂用硬化剤であるアミン類、有機酸類、又は無機酸類を使用することができる。
【００２２】
有機ガラス基材には、第１吸収ピーク群１６と第２吸収ピーク群２６（図８）とを発現するための特定波長吸収色素、有機ガラスの樹脂劣化を防止する劣化防止剤、紫外線を吸収する紫外線吸収剤、レンズ形状を成形する型枠からの離型性を向上させる内部離型剤、有機ガラスに青味を付けるブルーイング剤、有機ガラスを硬化させる硬化剤などを有機ガラスの種類に応じてそれぞれ適したものを添加することができる。
【００２３】
特定波長吸収色素とは、特定の波長の光を吸収する添加剤である。特定波長吸収色素を含有することによって、光学要素は、例えば、ブルー光を吸収して眼球（網膜）保護機能を有し、人の眼が明順応状態の視覚で最も明るく感じる５５５ｎｍ付近の光を吸収して太陽光からのまぶしさを低減させることができる。特定波長吸収剤としては、市販品を使用することができ、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系、ポルフィリン系、フタロシアニン系等を使用することができる。
【００２４】
光学要素は、吸収ピーク波長が４１０〜４５０ｎｍにある特定波長吸収色素を含有することによって、分光光度計にて測定される吸収率曲線に、４１０〜４５０ｎｍの第１波長帯１１に吸収ピーク１５を有することができる。これにより、光学要素は、ブルー光を好適に吸収することができる。
【００２５】
分光光度計にて測定される吸収率曲線の吸収ピーク１５の形状は、図９に示すように、左右対称の形状ではなく、吸収ピーク１５の波長と有効吸収幅（第１波長帯バンド幅１２）の中心波長１３とには、差（波長のずれ）が生じるものである。従って、特定波長吸収色素は、吸収ピーク１５の波長の前後ではなく、有効吸収幅（第１波長帯バンド幅１２）の中心波長１３の前後の波長の光の吸収に適しているものである。そして、第１波長帯バンド幅１２は、第１吸収ピーク群１６の最大の吸収ピーク１５の吸収率に対する高さ（吸収率の倍率）によって、ずれ（波長のシフト）が生じる。そして、吸収率の倍率を、０．８倍として測定することにより、波長のシフトを小さくすることができ、第１波長帯バンド幅１２の中心波長１３を的確に求めることができるものである。なお、吸収率の倍率が０．８倍であることによって、的確な指標とすることができるが、吸収率の倍率は、０．７〜０．９倍の範囲であれば、有効吸収幅として正確な吸収幅を示すことができる。吸収率の倍率が、０．７未満である場合には、バンド幅を測定する吸収率の高さが低くなり、有効吸収幅のずれが大きくなるおそれがある。一方、０．９倍を超えると、吸収ピーク１５の波長と近くなり、これまた、有効吸収幅のずれが大きくなるおそれがある。
【００２６】
そして、第１波長帯バンド幅１２の中心波長１３が、４２０〜４４０ｎｍの間にあることによって、光学要素は、ブルー光をより好適に吸収することができる。第１波長帯バンド幅の中心波長が、４２０ｎｍ未満だと、後述する紫外線吸収剤と吸収帯が重なってしまい、効率よくブルー光を吸収することができないおそれがある。一方、４４０ｎｍを超えると、森林や草花の緑色の波長の領域に入り、森林や草花の緑色を鮮やかに見ることができないおそれがある。第１波長帯バンド幅１２の中心波長１３は、より好ましくは、４３０〜４４０ｎｍである。
【００２７】
光学要素は、吸収ピーク波長が５３０〜６１０ｎｍにある特定波長吸収色素を含有することによって、分光光度計にて測定される吸収率曲線に、５３０〜６１０ｎｍの第２波長帯２１に吸収ピーク２５を有することができる。これにより、光学要素は、太陽光からの眩しさを低減させることができ、前述した第１波長帯１１と第２波長帯２１との間の波長（４５０〜５３０ｎｍ）には吸収ピークを有してなく、平均吸収率が５０％以下であることにより、森林や草花の緑色を鮮やかに見ることができる。特に、４８０〜５３０ｎｍの波長域の平均吸収率が４０％以下であることにより、森林や草花の緑色をさらに鮮やかに見ることができる。また、４５０〜５００ｎｍの波長域の平均吸収率が５０％以下であることにより、青空（晴天時の空の色）をくすむことなくきれいに見ることができる。また、４８０〜５３０ｎｍの波長域の平均吸収率が４０％以下であることにより、海（特に晴天時の海の色）をくすむことなくきれいに見ることができる。
【００２８】
分光光度計にて測定される吸収率曲線の吸収ピーク２５の形状は、図１０に示すように、左右対称の形状ではなく、また、吸収ピーク２５が、符号２５ａ，２５ｂ，２５ｃで示すように、複数あることもある。従って、吸収率の最も高い吸収ピーク２５の波長と有効吸収幅（第２波長帯バンド幅２２）の中心波長２３とには、差（波長のずれ）が生じるものである。従って、特定波長吸収色素は、吸収ピーク波長２５の前後ではなく、有効吸収幅（第２波長帯バンド幅２２）の中心波長２３の前後の波長の光の吸収に適している。そして、第２波長帯バンド幅２２は、第２吸収ピーク群２６の最大の吸収ピーク２５の吸収率に対する高さ（吸収率の倍率）によって、ずれが生じる。そして、吸収率の倍率を、０．６倍として測定することにより、波長のシフトを小さくすることができ、第２波長帯バンド幅２２の中心波長２３を的確に求めることができるものである。なお、吸収率の倍率が０．６倍であることによって、的確な指標とすることができるが、吸収率の倍率は、０．５〜０．７倍の範囲であれば、有効吸収幅として正確な吸収幅を示すことができる。なお、吸収率の倍率が、０．５未満である場合には、バンド幅を測定する吸収率の高さが低くなり、有効吸収幅のずれが大きくなるおそれがある。一方、０．７倍を超えると、複数ある吸収ピーク波長の一部を捉えるおそれがあり、これまた、有効吸収幅のずれが大きくなるおそれがある。
【００２９】
そして、第２波長帯バンド幅２２の中心波長２３が、５４０〜６００ｎｍの間にあることによって、光学要素は、太陽光からの眩しさを低減することができる。第２波長帯バンド幅２２の中心波長２３が、５４０ｎｍ未満だと、森林や草花の緑色の波長の領域に入り、森林や草花の緑色を鮮やかに見ることができないおそれがある。一方、６００ｎｍを超えると、太陽光からの眩しさを十分に低減することができないおそれがある。第２波長帯バンド幅２２の中心波長２３は、より好ましくは、５５８〜５７１ｎｍである。また、第２波長帯バンド幅２２の平均吸収率は、５０〜９０％であるものが好ましい。これによれば、視界を確保しつつ、太陽光からまぶしさをより低減することができるためである。第２波長帯バンド幅２２の平均吸収率が５０％未満である場合には、太陽光からまぶしさを低減することができないおそれがある。一方、９０％を超える場合には、視界を確保することができないおそれがある。より好ましくは、第２波長帯バンド幅２２の平均吸収率は、５５〜８０％であり、さらに好ましくは、６０〜７５％である。
【００３０】
紫外線吸収剤とは、紫外線を吸収する添加剤であり、眼球保護のために光学要素に添加される。紫外線は、眼に入ると白内障や黄斑変性症を引き起こすおそれがあるからである。なお、紫外線吸収剤の吸収波長域によっては劣化防止剤としても機能するものである。紫外線吸収剤としては、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系等を挙げることができる。
【００３１】
劣化防止剤とは、有機ガラスの樹脂が分解・劣化し易い２８０〜３２０ｎｍの光を吸収しつつ、有機ガラスの樹脂が光や熱によって分解・劣化する際に生じるアルキルラジカル(Ｒ・：Ｒはアルキル鎖)やパーオキシラジカル(ＲＯＯ・)、過酸化物(ＲＯＯＨ)を捕捉または分解することで、樹脂の劣化が加速度的に進行するのを抑制するものである。劣化防止剤としては、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系等を挙げることができる。劣化防止剤は、有機ガラスの種類に応じて適したものを添加することができる。なお、劣化防止剤の吸収波長域によっては紫外線吸収剤としても機能するものである。
【００３２】
内部離型剤とは、成形型を用いて、有機ガラスから有機ガラス基材を成形した後の脱型の際に、成形型からの抜けを良くするために加える添加剤であり、内部離型剤として有機ガラスの材料に適したものを使用することができる。
【００３３】
硬化剤とは、有機ガラス基材を成形する有機ガラスを硬化（重合）させる添加剤であり、スズ系の触媒、アミン系の触媒、過酸化物系の重合開始剤など、有機ガラスの材料に適したものを使用することができる。
【００３４】
以下に、実施形態の光学要素の製造方法について記載する。有機ガラス基材は、例えば、チオウレタン樹脂の場合、イソシアネート化合物とチオール化合物とポリオール化合物とを混合し、規定の特定波長吸収色素などとその他添加剤（分子量調整剤、硬化剤など）とを混合し、撹拌する。続いて、脱気およびろ過処理を施して、有機ガラス基材を形成する樹脂原料とする。
【００３５】
有機ガラス基材の成形は、研磨法、注型成形法などの一般的な成形方法を使用することができる。研磨法は、有機ガラス基材を成形する樹脂原料を適した条件によりブロック状の樹脂に成形させた後に、ブロック状の樹脂を求めるレンズ設計に合わせて研磨する方法である。注型成形法は、凹凸レンズを例に採ると、凹面側モールドと凸面側モールドとを必要とする間隔をおいて、モールドの周面をテーピングやガスケットを用いてシールしキャビティを形成し、キャビティに有機ガラス基材を成形する樹脂原料を注入・硬化させ、必要に応じて、有機ガラス基材を研磨する方法である。どちらにしても、実施形態の光学要素を得ることができるが、樹脂原料の破棄量の少ないモールド成形がより好ましい。
【００３６】
また、有機ガラス基材（光学要素）には、一般的に行われているハードコート加工、調光加工、偏光加工、多層膜（反射防止膜、ミラー膜）加工、帯電防止加工、防曇処理加工、撥水処理加工などの汎用の表面処理加工を適宜施すことができる。
【００３７】
以下には、色調指標Ｖの求め方について記載する。
【００３８】
色調指標Ｖとは、その値が大きいほど、くすみが小さくなるといえる指標であり、下記の式、
Ｖ＝１００×（μＣ*SC−μＣ*SW）／（μＣ*RC−μＣ*RW）
によって表わされる。
【００３９】
なお、μＣ*SCは光学要素を透過させて測色した複数の有彩色の彩度の平均値であり、μＣ*SWは光学要素を透過させて測色した複数の無彩色の彩度の平均値であり、μＣ*RCは光学要素と同じ視感透過率を有するＮＤ（Ｎｅｕｔｒａｌ  Ｄｅｎｓｉｔｙ）フィルターを透過させて測色した複数の有彩色の彩度の平均値であり、μＣ*RWはＮＤフィルターを透過させて測色した複数の無彩色の彩度の平均値である。彩度はＬ*ａ*ｂ*（ＣＩＥ  １９７６）を用いて求めた彩度（Ｃ*＝（ａ*2＋ｂ*2）1/2）である。視感透過率は、視感透過率τＶ（ＪＩＳ  Ｔ  ７３３３）や、ＸＹＺ表色系（ＪＩＳ  Ｚ  ８７０１）のＹ値から求めた視感透過率である。これら値は、後述する分光測色計などによって、測定及び求めることができる。なお、光源は、ＣＩＥ標準光源Ｄ６５を用いた。
【００４０】
複数の有彩色と複数の無彩色は、例えば、日本塗料工業会発行の色見本帳の中からランダムに選んだ色を使用しても、色調指標Ｖを求めることができるが、Ｌ*ａ*ｂ*表色系色度図（色相環）にまんべんなく色が散らばっている色の選択が好ましい。色相環にまんべんなく色が散らばる色の選択として、例えば、カラーチェッカークラシック（Ｘ−Ｒｉｔｅ社製）の２４色の配色がある。
【００４１】
カラーチェッカークラシックの配色では、複数の有彩色に、１８色（１（濃い肌色），２（薄い肌色），３（青空），４（木の葉），５（青い花），６（青緑），７（オレンジ），８（青紫），９（穏やかな赤），１０（紫），１１（黄緑），１２（黄橙），１３（青），１４（緑），１５（赤），１６（黄），１７（マゼンタ），１８（シアン））が使用され、図３１から、色相環にまんべんなく１８色が散らばっていることが分かる。図３１は、色相環上（ａ*ｂ*座標）に、有彩色の１８色について、Ｌ*ａ*ｂ*のａ*とｂ*から求められる点を色番号と共にプロットした図である。有彩色の１８色に、白から黒の無彩色の６色（１９（白），２０（ｎ８），２１（ｎ６．５），２２（ｎ５），２３（ｎ３．５），２４（ｎ２））を加えることにより、色相環にまんべんなく散らばる１８色と、白から黒の無彩色の６色をカバーすることができ、これら２４色により、色相環全体に亘る色の色調指標Ｖの確認を行うことができる。なお、図３１において、無彩色の６色は、無彩色であるためグラフの原点付近に重なってプロットされている。
【００４２】
また、複数の有彩色に、カラーチェッカークラシックの３（青空），６（青緑），９（穏やかな赤），１５（赤），１８（シアン）の５色の選定色を使用し、複数の無彩色に、カラーチェッカークラシックの１９（白），２０（ｎ８），２１（ｎ６．５），２２（ｎ５），２３（ｎ３．５），２４（ｎ２）の６色の選定色を使用することによって、色相環（１２時を＋ｂ*（黄色方向）、６時を−ｂ*（青色方向）、３時を＋ａ*（赤色方向）、９時を−ａ*（緑色方向）とする。）の約２時の方向から中心を通って約８時の方向（以下、森林適応色方向とする。）の色をカバーすることができる（図２１〜３０の（ｂ）図）。これによってカバーされた色は、森林や草花の緑色とその補色に相当する。これら１１色の測色により、森林適応色方向の色を中心とした色調指標Ｖを容易に確認することができる。
【実施例】
【００４３】
以下、実施例により本発明をさらに詳細に説明する。紫外線吸収剤、特定波長吸収色素および特定波長吸収色素の対比となる通常色素には、以下に記載するものを使用した。
【００４４】
＜紫外線吸収剤＞
ＵＶ−０１：2-（2H-ベンゾトリアゾール-2-イル）-6-（1-メチル-1-フェニルエチル)-4-（1,1,3,3-テトラメチルブチル）フェノール
ＵＶ−０２：2-（2-ヒドロキシ-5-t-ブチルフェニル）-2H-ベンゾトリアゾール
これらは、市販品を使用した。
【００４５】
＜特定波長吸収色素＞
ＦＤ−０１：フタロシアニン系特定波長吸収色素（吸収ピーク波長：４３５ｎｍ、吸光係数：３５０Ｌ／ｇ・ｃｍ、吸収特性図：図１に記載。）
ＦＤ−０２：テトラアザポルフィリン化合物系特定波長吸収色素（吸収ピーク波長：５７５ｎｍ、吸光係数：４５Ｌ／ｇ・ｃｍ、吸収特性図：図２に記載。）
ＦＤ−０３：テトラアザポルフィリン化合物系特定波長吸収色素（吸収ピーク波長：５８５ｎｍ、吸光係数：７０Ｌ／ｇ・ｃｍ、吸収特性図：図３に記載。）
ＦＤ−０４：テトラアザポルフィリン化合物系特定波長吸収色素（吸収ピーク波長：５６０ｎｍ、吸光係数：１６０Ｌ／ｇ・ｃｍ、吸収特性図：図４に記載。）
ＦＤ−０５：テトラアザポルフィリン化合物系特定波長吸収色素（吸収ピーク波長：４８０ｎｍ、吸光係数：１６０Ｌ／ｇ・ｃｍ、吸収特性図：図５に記載。）
ＦＤ−０６：テトラアザポルフィリン化合物系特定波長吸収色素（吸収ピーク波長：５９５ｎｍ、吸光係数：４０Ｌ／ｇ・ｃｍ、吸収特性図：図６に記載。）
ＦＤ−０７：フタロシアニン系特定波長吸収色素（吸収ピーク波長：７６５ｎｍ、吸光係数：３５０Ｌ／ｇ・ｃｍ、吸収特性図：図７に記載。）
これらは、市販品を使用し、吸収特性を示す図を図１〜７に記載した。
【００４６】
＜通常色素＞
ＮＤ−０１：Ｏｉｌ  Ｙｅｌｌｏｗ  １０８（吸収ピーク波長：４１０ｎｍ）
ＮＤ−０２：Ｓｏｌｖｅｎｔ  Ｒｅｄ  ５２（吸収ピーク波長：５４０ｎｍ、ＣＡＳ  Ｎｏ．８１−３９−０）
ＮＤ−０３：Ｓｏｌｖｅｎｔ  Ｖｉｏｌｅｔ  ３３（吸収ピーク波長：５９０ｎｍ、ＣＡＳ  Ｎｏ．８６０９０−４０−６）
ＮＤ−０４：Ｄｉａｒｅｓｉｎ  Ｂｌａｃｋ  Ｂ（吸収ピーク波長：６１０ｎｍ）
これらは、市販品を使用した。
【００４７】
有機ガラス基材（光学要素）には、屈折率１．６０のチオウレタン樹脂を使用し、実施例ごとに使用する色素を変更して、次のように樹脂原料を調整した。実施例ごとに使用した色素の一覧を表１に記載する。なお、表１及び以下に記載の“部”は、質量部である。2,5(又は2,6)-ビシクロ[2,2,1]ヘプタンビス(メチルイソシアネート)：49.7部に、硬化剤としてジブチルチンジクロライド：0.05部、内部離型剤としてアルキル燐酸エステル（アルコールＣ８〜Ｃ１２）塩：0.1部、紫外線吸収剤として2-（2H-ベンゾトリアゾール-2-イル）-6-（1-メチル-1-フェニルエチル)-4-（1,1,3,3-テトラメチルブチル）フェノール：2.0部、紫外線吸収剤として2-（2-ヒドロキシ-5-t-ブチルフェニル）-2H-ベンゾトリアゾール：2.0部、表１に記載する色素を添加して、液温15℃、窒素ガス雰囲気下で１時間充分に撹拌した。その後、4,7(5,7又は4,8)-ビス(メルカプトメチル)-3,6,9-トリチオ-1,11-ウンデカンジチオールを含有するポリチオール組成物：29.5部を添加し、更に、ペンタエリスリトールテトラキス(3-メルカプトプロピオネート)：24.4部を添加し、更に窒素ガス雰囲気下で15℃に温度調節しながら1時間混合撹拌した。続いて、真空ポンプを用いて液温度15℃、133Paで撹拌しながら1時間脱気後、1μmフィルターでろ過して屈折率(ne)1.60のチオウレタン系の液状の樹脂レンズ基材を形成する樹脂原料を調製した。
【００４８】
【表１】
2019086550.tif 000003
【００４９】
有機ガラス基材の成形は、第１モールド（ガラス製、外形８０ｍｍ、使用面曲率６６．１６ｍｍ、中心厚４．０ｍｍ）、第２モールド（ガラス製、外形８０ｍｍ、使用面曲率６５．５９ｍｍ、中心厚４．０ｍｍ）を中心間隔２．０ｍｍとなるように粘着テープを巻き回して成形型を調製した。粘着テープは、３８μｍ厚ＰＥＴフィルム上にシリコーン系粘着剤が塗布されたスリオンテック製６２６３−０２粘着テープを使用した。上記成形型に上記の樹脂原料を注入後、下記温度条件で加熱し重合させた。加熱温度条件：３５℃×５時間→３５℃から６０℃まで５時間かけて昇温→６０℃から１００℃まで２時間かけて昇温→１００℃から１２０℃まで１時間かけて昇温→１２０℃×３時間→１２０℃から４０℃まで４時間かけて冷却した。重合後に型から硬化した樹脂原料（有機ガラス基材）を取り出し、光学要素である有機ガラス基材を評価用試料に供した。
【００５０】
光学要素は、色素（特定波長吸収色素、通常色素）の組合せにより、実施例及び比較例の光学要素（有機ガラス基材）を作成し、これらについて、光学特性評価性能として吸収率曲線を求め、色相のずれの評価として色相環での色度変化図（２４色）と色相環での色度変化図（１１色）を測定し、色相環での色度変化図（１１色）から色のくすみの評価として色調指標Ｖを求めた。これら評価および測定の方法並びに結果を以下に記載する。
【００５１】
＜吸収率曲線＞
吸収率曲線（光学要素の波長ごとの光に対する吸収率）は、下記の装置及び規格に準拠して求めた。測定条件は、測定波長：３８０〜７８０ｎｍ、スキャンスピード：６００ｎｍ／ｍｉｎ、サンプリング間隔：１ｎｍ（吸収率曲線（図１１〜２０）においては、５ｎｍ間隔で表示）、スリット：５ｎｍの条件で行った。なお、測定位置は、光学特性の測定であることから、光学要素の幾何中心とした。
・装置：分光光度計Ｕ−４１００（株式会社日立ハイテクサイエンス製）
・規格：屈折補正用眼鏡レンズの透過率の仕様及び試験方法（ＪＩＳ  Ｔ  ７３３３：２００５）
実施例１〜４の光学要素の吸収率曲線を図１１〜１４に記載し、比較例１〜６の光学要素の吸収率曲線を図１５〜２０に記載した。これら吸収率曲線から、第１吸収ピーク群１６の最大の吸収ピーク１５の吸収率を読み取り、第１波長帯バンド幅１２とその中心波長１３を求め、第１波長帯バンド幅１２の平均吸収率を読み取った。同様に、第２吸収ピーク群２６の最大の吸収ピーク２５の吸収率を読み取り、第２波長帯バンド幅２２とその中心波長２３を求め、第２波長帯バンド幅２２の平均吸収率を読み取った。第１波長帯バンド幅１２の中心波長１３及び平均吸収率並びに第２波長帯バンド幅２２の中心波長２３及び平均吸収率を表２に記載する。
【００５２】
【表２】
2019086550.tif 000004
【００５３】
図１１〜１４から、実施例１〜４の光学要素は、４１０〜４５０ｎｍの第１波長帯１１に１つ以上の吸収ピーク１５を有する第１吸収ピーク群１６と、５３０〜６１０ｎｍの第２波長帯２１に１つ以上の吸収ピーク２５を有する第２吸収ピーク群２６と、を有していることが確認できる。第１波長帯１１と第２波長帯２１との間の波長（４５０〜５３０ｎｍ）には、吸収ピークを有してなく、平均吸収率が５０％以下であり、特に、４８０〜５３０ｎｍの波長域の平均吸収率が４０％以下であることにより、森林や草花の緑色を鮮やかに見ることができるものであった。また、４５０〜５００ｎｍの波長域の平均吸収率が５０％以下であることにより、青空（晴天時の空の色）をくすむことなくきれいに見ることができるものであった。また、４８０〜５３０ｎｍの波長域の平均吸収率が４０％以下であることにより、海（特に晴天時の海の色）をくすむことなくきれいに見ることができるものであった。
【００５４】
表２から、実施例１〜４の光学要素は、第１波長帯バンド幅１２の中心波長１３が４２０〜４４０ｎｍの間にあり、第１波長帯バンド幅１２の平均吸収率が８０％以上であるため、ブルー光を好適に吸収することができるものであった。また、第２波長帯バンド幅１１の中心波長２３が５４０〜６００ｎｍの間にあり、第２波長帯バンド幅２２の平均吸収率が５０〜９０％であるため、視界を確保しつつ、太陽光からのまぶしさをより低減することができるものであった。
【００５５】
しかし、比較例１〜６の光学要素は、これら条件を満たしていないことが確認できた。なお、実施例１〜４及び比較例１〜６の全ての光学要素は、紫外線吸収剤が含有されているため、紫外線（４００ｎｍ以下）を９９％以上吸収しているものであった。
【００５６】
＜色相環での色度変化図（２４色）＞
色相環での色度変化図は、カラーチェッカークラッシクの１色を実施例の光学要素を透過させて測色し、Ｌ*ａ*ｂ*（ＣＩＥ  １９７６）系の値（変化した色）を求め、実施例の光学要素と同じ視感透過率を有するＮＤフィルターを透過させて測色し、Ｌ*ａ*ｂ*系の値（明度を合わせた基準色）を求めた。そして、色相環上に、明度を合わせた基準色のａ*ｂ*となる点と、変化した色のａ*ｂ*となる点をプロットし、明度を合わせた基準色の点から変化した色の点への変化を矢印で結び、色の変化が色相環上で確認することができるものとした。これを、カラーチェッカークラッシクの２４色すべてについて行い、同一の図に表し、色相環での色度変化図（２４色）とした。なお、測色は、下記の装置および規格を用いて行い、測定位置は、光学特性の測定であることから、光学要素の幾何中心とした。
・装置：分光測色計ＣＭ−３６００Ａ（コニカミノルタ製）
・規格：測色−第４部：ＣＩＥ  １９７６Ｌ*ａ*ｂ*色空間（ＪＩＳ  Ｚ  ８７８１−４：２０１３）、屈折補正用眼鏡レンズの透過率の仕様及び試験方法（ＪＩＳ  Ｔ  ７３３３：２００５）、色の表示方法−ＸＹＺ表色系及びＸ10Ｙ10Ｚ10表色系（ＪＩＳ  Ｚ  ８７０１：１９９９）
実施例１〜４の光学要素の色相環での色度変化図（２４色）を図２１〜２４の（ａ）図に記載し、比較例１〜６の光学要素の色相環での色度変化図（２４色）を図２５〜３０の（ａ）図に記載した。
【００５７】
図２１〜２４の（ａ）図から、実施例１〜４の光学要素は、森林適応色方向に彩度が向上し、森林や草花の緑色を鮮やかに見ることができることを確認できた。これに対して、図２５〜３０の（ａ）図から、比較例１〜６の光学要素は、森林適応色方向に彩度が向上していなく、森林や草花の緑色がくすんで見えることが確認できた。
【００５８】
＜色相環での色度変化図（１１色）＞
上記の色相環での色度変化図（２４色）から、３（青空），６（青緑），９（穏やかな赤），１５（赤），１８（シアン）の５色の有彩色の選定色と、１９（白），２０（ｎ８），２１（ｎ６．５），２２（ｎ５），２３（ｎ３．５），２４（ｎ２）の６色の無彩色の選定色の合計１１色のみをプロットした。
【００５９】
実施例１〜４の光学要素の色相環での色度変化図（１１色）を図２１〜２４の（ｂ）図に記載し、比較例１〜６の光学要素の色相環での色度変化図（１１色）を図２５〜３０の（ｂ）に記載した。
【００６０】
色相環での色度変化図（２４色）から色を抜粋したものであるため、結果は、上記色相環での色度変化図（２４色）の結果と同じであるが、１１色であっても、色相環の森林適応色方向の色の変化が確認でき、森林や草花の緑色を鮮やかに見ることができるか否かの判断ができるものであった。
【００６１】
＜色調指標Ｖ＞
上記の色相環での色度変化図（１１色）で求めたＬ*ａ*ｂ*の値から、彩度（Ｃ*＝（ａ*2＋ｂ*2）1/2）を求め、下記の式から求めた。
色調指標Ｖ＝１００×（μＣ*SC−μＣ*SW）／（μＣ*RC−μＣ*RW）
なお、μＣ*SCは光学要素を透過させて測色した５色の有彩色の選定色の彩度の平均値であり、μＣ*SWは光学要素を透過させて測色した６色の無彩色の選定色の彩度の平均値であり、μＣ*RCは光学要素と同じ視感透過率を有するＮＤフィルターを透過させて測色した５色の有彩色の選定色の彩度の平均値であり、μＣ*RWはＮＤフィルターを透過させて測色した６色の無彩色の選定色の彩度の平均値である。
【００６２】
実施例１〜４および比較例１〜６の光学要素の色調指標Ｖを示す図を図３２に記載した。
【００６３】
色相環での色度変化図（１１色）の結果と図３２の色調指標Ｖの値から、森林適応色方向に彩度が向上した実施例１から４の色調指標Ｖの値は８０以上を示し、森林適応色方向に彩度が向上していない比較例１から６の色調指標Ｖの値は８０未満を示している。色調指標Ｖの値が８０以上であることによって、光学要素の森林や草花の緑色のくすみを小さいものにすることの確認ができた。また、色調指標Ｖは、１１色の選定色の測色により求めることができるため、容易に、色調指標Ｖと森林や草花の緑色のくすみを小さいものにすることができることの確認ができた。
【符号の説明】
【００６４】
１１…第１波長帯、１２…第１波長帯バンド幅、１３…中心波長、１５…吸収ピーク、１６…吸収ピーク群、２１…第１波長帯、２２…第２波長帯バンド幅、２３…中心波長、２５，２５ａ，２５ｂ，２５ｃ…吸収ピーク、２６…吸収ピーク群。
【図１】
2019086550.tif 000005
【図２】
2019086550.tif 000006
【図３】
2019086550.tif 000007
【図４】
2019086550.tif 000008
【図５】
2019086550.tif 000009
【図６】
2019086550.tif 000010
【図７】
2019086550.tif 000011
【図８】
2019086550.tif 000012
【図９】
2019086550.tif 000013
【図１０】
2019086550.tif 000014
【図１１】
2019086550.tif 000015
【図１２】
2019086550.tif 000016
【図１３】
2019086550.tif 000017
【図１４】
2019086550.tif 000018
【図１５】
2019086550.tif 000019
【図１６】
2019086550.tif 000020
【図１７】
2019086550.tif 000021
【図１８】
2019086550.tif 000022
【図１９】
2019086550.tif 000023
【図２０】
2019086550.tif 000024
【図２１】
2019086550.tif 000025
【図２２】
2019086550.tif 000026
【図２３】
2019086550.tif 000027
【図２４】
2019086550.tif 000028
【図２５】
2019086550.tif 000029
【図２６】
2019086550.tif 000030
【図２７】
2019086550.tif 000031
【図２８】
2019086550.tif 000032
【図２９】
2019086550.tif 000033
【図３０】
2019086550.tif 000034
【図３１】
2019086550.tif 000035
【図３２】
2019086550.tif 000036